(57)【要約】【課題】本発明が解決しようとする課題は、安全性、特に衝突試験での安全性に優れた電池用セパレータを提供することである。【解決手段】非水電解液電池用セパレータは、多層多孔膜を構成要件として含み、多層多孔膜は、ポリオレフィン微多孔膜と、無機フィラー及びバインダを含み、かつポリオレフィン微多孔膜の少なくとも片面上に設けられた多孔層とを備え、非水電解液電池用セパレータの１４０℃での熱収縮率が５％未満であり、かつ非水電解液電池用セパレータを１４０℃で１時間に亘って熱処理した後の機械方向（ＭＤ）及び／又は幅方向（ＴＤ）の引張破断伸度が０．２％〜８０％である。【選択図】図１
2018195564.tif 000002
【特許請求の範囲】
【請求項１】
ポリオレフィン微多孔膜と、
前記ポリオレフィン微多孔膜の少なくとも片面上に設けられた、無機フィラー及びバインダを含む多孔層と、
を備える多層多孔膜を構成要件として含む非水電解液電池用セパレータであって、前記非水電解液電池用セパレータの１４０℃での熱収縮率が５．０％未満であり、かつ前記非水電解液電池用セパレータを１４０℃で１時間に亘って熱処理した後の機械方向（ＭＤ）及び／又は幅方向（ＴＤ）の引張破断伸度が０．２％〜８０％である非水電解液電池用セパレータ。
【請求項２】
前記非水電解液電池用セパレータを１４０℃で１時間に亘って熱処理した後の幅方向（ＴＤ）の引張破断伸度が、０．２％〜８０％である、請求項１に記載の非水電解液電池用セパレータ。
【請求項３】
前記多孔層の表面の水に対する接触角Θが、７０°以上１２０°以下である、請求項１又は２に記載の非水電解液電池用セパレータ。
【請求項４】
前記ポリオレフィン微多孔膜の１９０℃でのメルトインデックス（ＭＩ）が、１．５ｇ／１０分〜２０ｇ／１０分である、請求項１〜３のいずれか１項に記載の非水電解液電池用セパレータ。
【請求項５】
前記多孔層が、前記バインダとして、２−エチルヘキシルアクリレート（ＥＨＡ）を主な構成単位として含むポリマーとブチルアクリレート（ＢＡ）を主な構成単位として含むポリマーの混合物を含む、請求項１〜４のいずれか１項に記載の非水電解液電池用セパレータ。
【請求項６】
前記非水電解液電池用セパレータの熱処理前の機械方向（ＭＤ）及び／又は幅方向（ＴＤ）の引張破断伸度が、８０％〜２００％である、請求項１〜５のいずれか１項に記載の非水電解液電池用セパレータ。
【請求項７】
請求項１〜６のいずれか１項に記載の非水電解液電池用セパレータと、正極と、負極とから成る積層体。
【請求項８】
請求項７に記載の積層体が捲回されている捲回体。
【請求項９】
請求項７に記載の積層体又は請求項８に記載の捲回体と、電解液とを含む非水電解液電池。
【発明の詳細な説明】
【技術分野】
【０００１】
本発明は、非水電解液電池用セパレータ及び非水電解液電池に関する。
【背景技術】
【０００２】
多孔膜、特にポリオレフィン樹脂を主成分とする多孔膜は、優れた電気絶縁性又はイオン透過性を示すことから、電池、コンデンサー等におけるセパレータとして広く利用されている。また、近年、携帯機器の多機能化及び軽量化に伴い、その電源として高出力密度又は高容量密度のリチウムイオン二次電池が使用されている。このようなリチウムイオン二次電池にも、セパレータとしてポリオレフィン樹脂を主成分とする多孔膜が多く用いられている。
【０００３】
ここで、リチウムイオン二次電池には通常、電解液として有機溶媒が用いられている。従って、リチウムイオン二次電池に短絡、過充電等の異常事態が生じた場合には、電解液が分解して、最悪の場合には発火に至る可能性がある。このような事態を防ぐため、リチウムイオン二次電池にはいくつかの安全機能が組み込まれている。セパレータのシャットダウン機能もその一例である。
【０００４】
シャットダウン機能とは、電池が異常発熱を起こした際、セパレータの微多孔が熱溶融等により閉塞して電解液内のイオン伝導を抑制し、電気化学反応の進行をストップさせる機能を意味する。一般的にシャットダウン温度が低いほど、安全性が高いとされる。ポリエチレンは適度なシャットダウン温度を有するため、ポリエチレンはセパレータの成分として好ましく用いられている。
【０００５】
しかしながら、高いエネルギーを有する電池においては熱暴走時の発熱量が大きい場合がある。シャットダウン温度を超えても温度が上昇し続けた場合、セパレータの破膜（以下、「ショート」と記載することがある。）により両極が短絡し、さらなる発熱が引き起こされる危険性がある。このような事情のもと、セパレータと電極との間に、絶縁性無機フィラーを主成分とする層を形成する方法が提案されている（特許文献１及び２）。
【０００６】
特許文献１には、多孔膜の少なくとも片面に、無機フィラーと樹脂バインダとを含む多孔層を備え、電池用セパレータの１５０℃における熱収縮率が、５．０％未満であり、かつ電池用セパレータのヒューズ温度が、１２０℃以上１４３℃以下であることにより、短絡時の安全性に優れ、かつ良好なプロセス性、優れた充放電特性、及び高い安全性を備えた非水電解液電池を提供することができるとの記載がある。
【０００７】
特許文献２には、積層ポリエチレン微多孔膜が、ポリエチレンを主成分とするＡ層と、ポリエチレンを主成分とし、低融点樹脂を含むＢ層とを含んで成る多孔質積層体であり、シャットダウン温度が１２８℃〜１３５℃、厚み２０μｍ当たりの昇温時の透気抵抗度上昇率が小さく、少なくとも一方の外界に面した表面にポリエチレンから成る突起が不規則に存在し、改質多孔層が、突起を有する面上に積層され、かつ、引張強度が５Ｎ／ｍｍ２以上のバインダと無機粒子とを含む電池用セパレータであることで、改質多孔層との優れた密着性を有するセパレータが得られるとの記載がある。
【０００８】
また、非水電解液電池の安全性の観点から、無機フィラーを主成分とする層を含まない非水電解液電池用セパレータについて、幅方向（ＴＤ）の引張破断強度及び引張破断伸度が検討されている（特許文献３）。
【０００９】
特許文献３には、セパレータの巻回方向に対して垂直方向（すなわち、ＴＤ）の引張破断幅強度が１０．０Ｎ／ｃｍ以下であり、かつ、引張破断伸度が４０％以上２００％以下であれば、このセパレータを含む電池に機械的外力が加わって電池が変形すると、セパレータが容易に破断して、かつ破断面積も大きくなるため、短絡電流が局部に集中することが防止できるようになり、内部短絡が生じたとしても、電池が破裂、発煙に至らないように安全性が向上する、という記載がある。
【先行技術文献】
【特許文献】
【００１０】
【特許文献１】特開２０１６−１３９４８９号公報
【特許文献２】特許第５８７６６２８号公報
【特許文献３】特開２００４−２８１２９２号公報
【発明の概要】
【発明が解決しようとする課題】
【００１１】
非水電解液電池等の蓄電デバイスのさらなる性能向上の観点からは、安全性能を向上させることが求められる。従来、例えばＵＬ（Ｕｎｄｅｒｗｒｉｔｅｒｓ  Ｌａｂｏｒａｔｏｒｉｅｓ  Ｉｎｃ．）の安全規格ＵＬ１６４２及び／又はＵＬ２０５４に従って、セパレータを含むリチウムイオン電池の衝突試験に合格するためには、特許文献３に記載のようにセパレータの幅方向（ＴＤ方向）の引張強度を比較的低くし、衝突試験時にセパレータを破断させて大きな短絡面積でリークさせて電池を安全な状態にする傾向にあった。
【００１２】
しかしながら、衝突試験時、デバイスの変形の初期においては膜の強度および伸度が高い方が、膜が破断し難いため、短絡が起こり難く、安全性は高い。一方、ひとたび短絡が始まってからはセパレータを破断させて大きな短絡面積でリークさせた方が安全性は高い。
【００１３】
上記で説明された事情を鑑みると、安全性、特に衝突試験での安全性について、特許文献１に記載の多層多孔膜、および特許文献２に記載の積層ポリエチレン微多孔質膜、又は特許文献３に記載のセパレータには未だに検討の余地がある。
【００１４】
従って、本発明は、安全性、特に衝突試験での安全性の優れた電池用セパレータを提供することを目的とする。
【課題を解決するための手段】
【００１５】
本発明者は、鋭意検討した結果、以下の技術的手段により上記課題を解決できることを見出し、本発明を完成させた。すなわち、本発明は以下のとおりである。
［１］
ポリオレフィン微多孔膜と、
前記ポリオレフィン微多孔膜の少なくとも片面上に設けられた、無機フィラー及びバインダを含む多孔層と、
を備える多層多孔膜を構成要件として含む非水電解液電池用セパレータであって、前記非水電解液電池用セパレータの１４０℃での熱収縮率が５．０％未満であり、かつ前記非水電解液電池用セパレータを１４０℃で１時間に亘って熱処理した後の機械方向（ＭＤ）及び／又は幅方向（ＴＤ）の引張破断伸度が０．２％〜８０％である非水電解液電池用セパレータ。
［２］
前記非水電解液電池用セパレータを１４０℃で１時間に亘って熱処理した後の幅方向（ＴＤ）の引張破断伸度が、０．２％〜８０％である、［１］に記載の非水電解液電池用セパレータ。
［３］
前記多孔層の表面の水に対する接触角Θが、７０°以上１２０°以下である、［１］又は［２］に記載の非水電解液電池用セパレータ。
［４］
前記ポリオレフィン微多孔膜の１９０℃でのメルトインデックス（ＭＩ）が、１．５ｇ／１０分〜２０ｇ／１０分である、［１］〜［３］のいずれか１項に記載の非水電解液電池用セパレータ。
［５］
前記多孔層が、前記バインダとして、２−エチルヘキシルアクリレート（ＥＨＡ）を主な構成単位として含むポリマーとブチルアクリレート（ＢＡ）を主な構成単位として含むポリマーの混合物を含む、［１］〜［４］のいずれか１項に記載の非水電解液電池用セパレータ。
［６］
前記非水電解液電池用セパレータの熱処理前の機械方向（ＭＤ）及び／又は幅方向（ＴＤ）の引張破断伸度が、８０％〜２００％である、［１］〜［５］のいずれか１項に記載の非水電解液電池用セパレータ。
［７］
［１］〜［６］のいずれか１項に記載の非水電解液電池用セパレータと、正極と、負極とから成る積層体。
［８］
［７］に記載の積層体が捲回されている捲回体。
［９］
［７］に記載の積層体又は［８］に記載の捲回体と、電解液とを含む非水電解液電池。
【発明の効果】
【００１６】
本発明によれば、セパレータと電極を含む蓄電デバイスの衝突試験において、デバイスに熱が掛かる前までは電池の変形に強い一方、短絡が始まり、デバイスに熱が掛かった際に、多孔層の効果でセパレータの熱収縮を防ぐことで外力のかかっている箇所以外での短絡を防ぎ、かつ速やかにポリオレフィン樹脂が溶融して多孔層内部に入り込むことで、外力がかかっている箇所では膜が伸びずに破断し、大きな短絡面積でリークする。これにより、衝突試験時の安全性に優れる電池用セパレータが提供される。
【００１７】
本発明によれば、ポリオレフィン樹脂が多孔層内部に入り込み易くするためには、高温時の樹脂の溶融粘度が低く（すなわちメルトインデックス（ＭＩ）が高く）、かつ多孔層とポリオレフィン樹脂との濡れ性が良好である（すなわち、多孔層が疎水性である）ことが重要であることも見出された。
【図面の簡単な説明】
【００１８】
【図１】図１は衝突試験（ＵＬ１６４２及び／又はＵＬ２０５４）の概略図である。
【発明を実施するための形態】
【００１９】
以下、本発明を実施するための形態について詳細に説明する。尚、本発明は、以下の実施の形態に限定されるものではなく、その要旨の範囲内で種々変形して実施することができる。
【００２０】
＜電池用セパレータ＞
本実施形態では、非水電解液電池用セパレータは、多層多孔膜を含み、多層多孔膜は、ポリオレフィン微多孔膜と、無機フィラー及びバインダを含有し、かつポリオレフィン微多孔膜の少なくとも片面上に設けられた多孔層と、を備える。さらに、本実施形態に係るセパレータは、１４０℃での熱収縮率が５．０％未満であり、かつ１４０℃で１時間に亘って熱処理された後の機械方向（ＭＤ）及び／又は幅方向（ＴＤ）の引張破断伸度が０．２％〜８０％である。さらに、前記多層多孔膜の少なくとも表面に接着性樹脂層など、さらなる機能層を有しても良い。
【００２１】
［微多孔膜］
微多孔膜としては、本発明の要件を満たせば公知のセパレータを用いることができるが、電子伝導性が小さく、イオン伝導性を有し、有機溶媒に対する耐性が高く、孔径の微細なものが好ましい。
そのような微多孔膜としては、例えば、ポリオレフィン樹脂を含む微多孔膜、ポリエチレンテレフタレート、ポリシクロオレフィン、ポリエーテルスルホン、ポリアミド、ポリイミド、ポリイミドアミド、ポリアラミド、ポリシクロオレフィン、ナイロン、ポリテトラフルオロエチレン等の樹脂を含む微多孔膜、ポリオレフィン系の繊維を織ったもの（織布）、ポリオレフィン系の繊維の不織布、紙、並びに、絶縁性物質粒子の集合体が挙げられる。これらの中でも、塗工工程を経て多層多孔膜、すなわち非水電解液電池用セパレータを得る場合に塗工液の塗工性に優れ、セパレータの膜厚をより薄くして、電池等の蓄電デバイス内の活物質比率を高めて体積当たりの容量を増大させる観点から、ポリオレフィン樹脂を含む微多孔膜（以下、「ポリオレフィン樹脂微多孔膜」ともいう。）が好ましい。
【００２２】
〔ポリオレフィン樹脂微多孔膜〕
ポリオレフィン樹脂微多孔膜は、電池用セパレータとした時のシャットダウン性能等を向上させる観点から、微多孔膜を構成する樹脂成分の５０質量％以上１００質量％以下をポリオレフィン樹脂が占めるポリオレフィン樹脂組成物により形成される多孔膜であることが好ましい。ポリオレフィン樹脂組成物におけるポリオレフィン樹脂が占める割合は、６０質量％以上１００質量％以下であることがより好ましく、７０質量％以上１００質量％以下であることが更に好ましい。
【００２３】
ポリオレフィン樹脂組成物に含有されるポリオレフィン樹脂としては、特に限定されず、例えば、エチレン、プロピレン、１−ブテン、４−メチル−１−ペンテン、１−ヘキセン、及び１−オクテン等をモノマーとして用いて得られるホモ重合体、共重合体、又は多段重合体等が挙げられる。また、これらのポリオレフィン樹脂は、単独で用いても、２種以上を混合して用いてもよい。
【００２４】
中でも、電池用セパレータとした時のシャットダウン特性の観点から、ポリオレフィン樹脂としてはポリエチレン、ポリプロピレン、及びこれらの共重合体、並びにこれらの混合物が好ましい。
【００２５】
ポリエチレンの具体例としては、低密度ポリエチレン、線状低密度ポリエチレン、中密度ポリエチレン、高密度ポリエチレン、超高分子量ポリエチレン等、
ポリプロピレンの具体例としては、アイソタクティックポリプロピレン、シンジオタクティックポリプロピレン、アタクティックポリプロピレン等、
共重合体の具体例としては、エチレン−プロピレンランダム共重合体、エチレンプロピレンラバー等、が挙げられる。
【００２６】
中でも、電池用セパレータとした時に低融点かつ高強度の要求性能を満たす観点から、ポリオレフィン樹脂としてポリエチレン、特に高密度ポリエチレンを用いることが好ましい。なお、本発明において、高密度ポリエチレンとは密度０．９４２〜０．９７０ｇ／ｃｍ３のポリエチレンをいう。なお、本発明においてポリエチレンの密度とは、ＪＩＳ  Ｋ７１１２（１９９９）に記載のＤ）密度勾配管法に従って測定した値をいう。
【００２７】
また、微多孔膜の耐熱性を向上させる観点から、ポリオレフィン樹脂としてポリエチレン及びポリプロピレンの混合物を用いることが好ましい。このとき、良好なシャットダウン機能を達成する観点から、ポリエチレンを主成分（４０質量％以上含む）とすることが好ましい。また、ポリオレフィン樹脂組成物中の、総ポリオレフィン樹脂に対するポリプロピレンの割合は、耐熱性と良好なシャットダウン機能を両立させる観点から、１〜３５質量％であることが好ましく、より好ましくは３〜２０質量％、さらに好ましくは４〜１０質量％である。
【００２８】
上記ポリオレフィン樹脂の中でも、１９０℃でのメルトインデックス（ＭＩ）は、高温時に樹脂が塗工層の内部に入り込むことで衝突安全性を向上させるという観点から１．５ｇ／１０ｍｉｎ．以上、２０ｇ／１０ｍｉｎ．以下であることが好ましく、より好ましくは１．８ｇ／１０ｍｉｎ．以上、１５ｇ／１０ｍｉｎ．以下であり、さらに好ましくは１．８ｇ／１０ｍｉｎ．以上、１０ｇ／１０ｍｉｎ．以下である。ＭＩ１．５以上であれば、高温時に樹脂が塗工層の内部に入り込むことで衝突安全性が担保される。ＭＩ２０以下であると、熱収縮が起き難く、衝突安全性が担保される。ＭＩの調整は、用いる樹脂の種類および混合比を選定することにより行うことができる。
【００２９】
ポリオレフィン樹脂組成物には、任意の添加剤を含有させることができる。添加剤としては、例えば、ポリオレフィン樹脂以外の重合体；無機フィラー；フェノール系、リン系、イオウ系等の酸化防止剤；ステアリン酸カルシウム、ステアリン酸亜鉛等の金属石鹸類；紫外線吸収剤；光安定剤；帯電防止剤；防曇剤；着色顔料等が挙げられる。これらの添加剤の総添加量は、ポリオレフィン樹脂１００質量部に対して、２０質量部以下であることがシャットダウン性能等を向上させる観点から好ましく、より好ましくは１０質量部以下、さらに好ましくは５質量部以下である。
【００３０】
〔微多孔膜の詳細〕
多孔膜は、非常に小さな孔が多数集まって緻密な連通孔を形成した多孔構造を有しているため、イオン伝導性に非常に優れると同時に耐電圧特性も良好であり、しかも高強度であるという特徴を有する。なお、微多孔膜の粘度平均分子量、膜厚、重量、気孔率、メルトインデックス及び膜密度について測定する際、多孔層を有している場合には、４０質量％のエタノール中で１０ｍｉｎ以上含浸させた後、６０℃で１時間以上乾燥することで、多孔層中のバインダを溶出させ、多孔層を除去してから測定する。熱収縮率、突刺強度、接触角、引張破断伸度及び透気度は、多孔層を含むセパレータの状態で測定する。
【００３１】
微多孔膜は、上述した材料から成る単層膜であってもよく、積層膜であってもよい。
【００３２】
微多孔膜の厚みは、０．１μｍ以上１００μｍ以下が好ましく、高容量化の観点でより好ましくは２μｍ以上、２５μｍ以下、さらに好ましくは２μｍ以上、１６μｍ以下である。機械的強度の観点から０．１μｍ以上が好ましく、電池の高容量化の観点から１００μｍ以下が好ましい。微多孔膜の膜厚は、ダイリップ間隔、延伸工程における延伸倍率等を制御すること等によって調整することができる。
【００３３】
微多孔膜の平均孔径は、０．０３μｍ以上０．７０μｍ以下が好ましく、より好ましくは０．０４μｍ以上０．２０μｍ以下、さらに好ましくは０．０４μｍ以上０．１０μｍ以下、特に好ましくは０．０４μｍ以上０．０９μｍ以下である。高いイオン伝導性と耐電圧の観点から、０．０３μｍ以上０．７０μｍ以下が好ましい。微多孔膜の平均孔径は、後述する測定法で測定することができる。
【００３４】
平均孔径は、組成比、押出シートの冷却速度、延伸温度、延伸倍率、熱固定温度、熱固定時の延伸倍率、熱固定時の緩和率を制御するか、又はこれらを組み合わせることにより調整することができる。
【００３５】
微多孔膜の気孔率は、好ましくは２５％以上９５％以下、より好ましく３０％以上６５％以下、更に好ましくは３５％以上５５％以下である。イオン伝導性向上の観点から２５％以上が好ましく、耐電圧特性の観点から９５％以下が好ましい。
【００３６】
微多孔膜の気孔率は、膜の厚みと重量で測定することができる。具体的には、微多孔膜から１０ｃｍ×１０ｃｍ角の試料を切り取って、その体積（ｃｍ３）と質量（ｇ）とを求めた。それらと膜密度（ｇ／ｃｍ３）とから、微多孔膜の気孔率を次式により算出する。
気孔率＝（体積−質量／膜密度）／体積×１００
なお、本発明において膜密度とは、ＪＩＳ  Ｋ７１１２（１９９９）に記載のＤ）密度勾配管法に従って測定した値をいう。
【００３７】
微多孔膜の気孔率は、ポリオレフィン樹脂組成物と可塑剤の混合比率、延伸温度、延伸倍率、熱固定温度、熱固定時の延伸倍率、熱固定時の緩和率を制御するか、又はこれらを組み合わせることによって調整することができる。
【００３８】
微多孔膜がポリオレフィン樹脂微多孔膜である場合、ポリオレフィン樹脂微多孔膜の粘度平均分子量は、３０，０００以上１２，０００，０００以下であることが好ましく、より好ましくは５０，０００以上２，０００，０００未満、さらに好ましくは１００，０００以上１，０００，０００未満である。粘度平均分子量が３０，０００以上であると、溶融成形の際のメルトテンションが大きくなり成形性が良好になると共に、重合体同士の絡み合いにより高強度となる傾向にあるため好ましい。一方、粘度平均分子量が１２，０００，０００以下であると、均一に溶融混練をすることが容易となり、シートの成形性、特に厚み安定性に優れる傾向にあるため好ましい。さらに、電池用セパレータとした時に、粘度平均分子量が１，０００，０００未満であると、温度上昇時に孔を閉塞し易く良好なシャットダウン機能が得られる傾向にあるため好ましい。ポリオレフィン樹脂微多孔膜の粘度平均分子量は、後述する方法で測定することができる。
【００３９】
微多孔膜を製造する方法としては特に制限はなく、公知の製造方法を採用することができる。例えば、
（１）ポリオレフィン樹脂組成物と孔形成材とを溶融混練してシート状に成形後、必要に応じて延伸した後、孔形成材を抽出することにより多孔化させる方法、
（２）ポリオレフィン樹脂組成物を溶融混練して高ドロー比で押出した後、熱処理と延伸によってポリオレフィン結晶界面を剥離させることにより多孔化させる方法、
（３）ポリオレフィン樹脂組成物と無機充填材とを溶融混練してシート上に成形した後、延伸によってポリオレフィンと無機充填材との界面を剥離させることにより多孔化させる方法、
（４）ポリオレフィン樹脂組成物を溶解後、ポリオレフィンに対する貧溶媒に浸漬させてポリオレフィンを凝固させると同時に溶剤を除去することにより多孔化させる方法、
等が挙げられる。
【００４０】
以下、微多孔膜を製造する方法の一例として、ポリオレフィン樹脂組成物と孔形成材とを溶融混練してシート状に成形後、孔形成材を抽出する方法について説明する。
【００４１】
まず、ポリオレフィン樹脂組成物と上記の孔形成材を溶融混練する。溶融混練方法としては、例えば、ポリオレフィン樹脂及び必要によりその他の添加剤を押出機、ニーダー、ラボプラストミル、混練ロール、バンバリーミキサー等の樹脂混練装置に投入することで、樹脂成分を加熱溶融させながら任意の比率で孔形成材を導入して混練する方法が挙げられる。
【００４２】
上記孔形成材としては、可塑剤、無機材又はそれらの組み合わせを挙げることができる。
【００４３】
次に、溶融混練物をシート状に成形する。シート状成形体を製造する方法としては、例えば、溶融混練物を、Ｔダイ等を介してシート状に押出し、熱伝導体に接触させて樹脂成分の結晶化温度より充分に低い温度まで冷却して固化する方法が挙げられる。冷却固化に用いられる熱伝導体としては、金属、水、空気、或いは可塑剤等が挙げられる。これらの中でも、熱伝導の効率が高いため、金属製のロールを用いることが好ましい。また、押出した混練物を金属製のロールに接触させる際に、ロール間で挟み込むことは、熱伝導の効率がさらに高まると共に、シートが配向して膜強度が増し、シートの表面平滑性も向上する傾向にあるためより好ましい。溶融混練物をＴダイからシート状に押出す際のダイリップ間隔は２００μｍ以上３，０００μｍ以下であることが好ましく、５００μｍ以上２，５００μｍ以下であることがより好ましい。ダイリップ間隔が２００μｍ以上であると、メヤニ等が低減され、スジ、欠点等の膜品位への影響が少なく、その後の延伸工程において膜破断等のリスクを低減することができる。一方、ダイリップ間隔が３，０００μｍ以下であると、冷却速度が速く冷却ムラを防げると共に、シートの厚み安定性を維持できる。
【００４４】
また、シート状成形体を圧延してもよい。圧延は、例えば、ダブルベルトプレス機等を使用したプレス法にて実施することができる。圧延を施すことにより、特に表層部分の配向を増すことができる。圧延面倍率は１倍を超えて３倍以下であることが好ましく、１倍を超えて２倍以下であることがより好ましい。圧延倍率が１倍を超えると、面配向が増加し最終的に得られる多孔膜の膜強度が増加する傾向にある。一方、圧延倍率が３倍以下であると、表層部分と中心内部の配向差が小さく、膜の厚さ方向に均一な多孔構造を形成することができる傾向にある。
【００４５】
次いで、シート状成形体から孔形成材を除去して多孔膜とする。孔形成材を除去する方法としては、例えば、抽出溶剤にシート状成形体を浸漬して孔形成材を抽出し、充分に乾燥させる方法が挙げられる。孔形成材を抽出する方法はバッチ式、連続式のいずれであってもよい。多孔膜の収縮を抑えるために、浸漬、乾燥の一連の工程中にシート状成形体の端部を拘束することが好ましい。また、多孔膜中の孔形成材残存量は多孔膜全体の質量に対して１質量％未満にすることが好ましい。
【００４６】
孔形成材を抽出する際に用いられる抽出溶剤としては、ポリオレフィン樹脂に対して貧溶媒で、かつ孔形成材に対して良溶媒であり、沸点がポリオレフィン樹脂の融点より低いものを用いることが好ましい。このような抽出溶剤としては、例えば、ｎ−ヘキサン、シクロヘキサン等の炭化水素類；塩化メチレン、１，１，１−トリクロロエタン等のハロゲン化炭化水素類；ハイドロフルオロエーテル、ハイドロフルオロカーボン等の非塩素系ハロゲン化溶剤；エタノール、イソプロパノール等のアルコール類；ジエチルエーテル、テトラヒドロフラン等のエーテル類；アセトン、メチルエチルケトン等のケトン類が挙げられる。なお、これらの抽出溶剤は、蒸留等の操作により回収して再利用してよい。また、孔形成材として無機材を用いる場合には、水酸化ナトリウム、水酸化カリウム等の水溶液を抽出溶剤として用いることができる。
【００４７】
また、上記シート状成形体または多孔膜を延伸することが好ましい。延伸は前記シート状成形体から孔形成材を抽出する前に行ってもよい。また、前記シート状成形体から孔形成材を抽出した多孔膜に対して行ってもよい。さらに、前記シート状成形体から孔形成材を抽出する前と後に行ってもよい。
【００４８】
延伸処理としては、一軸延伸又は二軸延伸のいずれも好適に用いることができるが、得られる多孔膜の強度等を向上させる観点から二軸延伸が好ましい。シート状成形体を二軸方向に高倍率延伸すると、分子が面方向に配向し、最終的に得られる微多孔膜が裂け難くなり、高い突刺強度を有するものとなる。
【００４９】
延伸方法としては、例えば、同時二軸延伸、逐次二軸延伸、多段延伸、多数回延伸等の方法を挙げることができる。突刺強度の向上、延伸の均一性、シャットダウン性の観点からは同時二軸延伸が好ましい。また面配向の制御容易性の観点からは遂次二軸延伸が好ましい。
【００５０】
ここで、同時二軸延伸とは、ＭＤ（微多孔膜連続成形の機械方向）の延伸とＴＤ（微多孔膜のＭＤを９０°の角度で横切る方向）の延伸が同時に施される延伸方法をいい、各方向の延伸倍率は異なってもよい。逐次二軸延伸とは、ＭＤ及びＴＤの延伸が独立して施される延伸方法をいい、ＭＤ又はＴＤに延伸がなされているときは、他方向は非拘束状態又は定長に固定されている状態とする。
【００５１】
延伸倍率は、面倍率で２０倍以上１００倍以下の範囲であることが好ましく、２５倍以上７０倍以下の範囲であることがより好ましい。各軸方向の延伸倍率は、ＭＤに４倍以上１０倍以下、ＴＤに４倍以上１０倍以下の範囲であることが好ましく、ＭＤに５倍以上８倍以下、ＴＤに５倍以上８倍以下の範囲であることがより好ましい。総面積倍率が２０倍以上であると、得られる多孔膜に十分な強度を付与できる傾向にあり、一方、総面積倍率が１００倍以下であると、延伸工程における膜破断を防ぎ、高い生産性が得られる傾向にある。
【００５２】
微多孔膜の収縮を抑制するために、延伸工程後、又は、多孔膜形成後に熱固定を目的として熱処理を行うこともできる。また、多孔膜に、界面活性剤等による親水化処理、電離性放射線等による架橋処理等の後処理を行ってもよい。
【００５３】
微多孔膜には、収縮を抑制する観点から熱固定を目的として熱処理を施すことが好ましい。熱処理の方法としては、物性の調整を目的として、所定の温度雰囲気及び所定の延伸率で行う延伸操作、及び／又は、延伸応力低減を目的として、所定の温度雰囲気及び所定の緩和率で行う緩和操作が挙げられる。延伸操作を行った後に緩和操作を行っても構わない。これらの熱処理は、テンター又はロール延伸機を用いて行うことができる。
【００５４】
延伸操作は、膜のＭＤ及び／又はＴＤに１．１倍以上、より好ましくは１．２倍以上の延伸を施すことが、さらなる高強度かつ高気孔率な多孔膜が得られる観点から好ましい。
【００５５】
緩和操作は、膜のＭＤ及び／又はＴＤへの縮小操作のことである。緩和率とは、緩和操作後の膜の寸法を緩和操作前の膜の寸法で除した値のことである。なお、ＭＤ、ＴＤ双方を緩和した場合は、ＭＤの緩和率とＴＤの緩和率を乗じた値のことである。緩和率は、１．０以下であることが好ましく、０．９７以下であることがより好ましく、０．９５以下であることがさらに好ましい。緩和率は膜品位の観点から０．５以上であることが好ましい。緩和操作は、ＭＤ、ＴＤ両方向で行ってもよいが、ＭＤ或いはＴＤ片方だけ行ってもよい。
【００５６】
この可塑剤抽出後の延伸及び緩和操作は、プロセスコントロールの観点から、好ましくはＴＤに行う。延伸及び緩和操作における温度は、ポリオレフィン樹脂の融点（以下、「Ｔｍ」ともいう。）より低いことが好ましく、Ｔｍより１℃から２５℃低い範囲がより好ましい。延伸及び緩和操作における温度が上記範囲であると、熱収縮率低減と気孔率とのバランスの観点から好ましい。
【００５７】
［多孔層］
無機フィラーとバインダとを含む多孔層について説明する。
【００５８】
〔無機フィラー〕
前記多孔層に使用する無機フィラーとしては、特に限定されないが、耐熱性及び電気絶縁性が高く、かつリチウムイオン二次電池の使用範囲で電気化学的に安定であるものが好ましい。
【００５９】
無機フィラーとしては、例えば、アルミニウム化合物、マグネシウム化合物、その他の化合物が挙げられる。
【００６０】
アルミニウム化合物としては、酸化アルミニウム、ケイ酸アルミニウム、水酸化アルミニウム、水酸化酸化アルミニウム、アルミン酸ソーダ、硫酸アルミニウム、リン酸アルミニウム、ハイドロタルサイト等が挙げられる。
【００６１】
マグネシウム化合物としては、硫酸マグネシウム、水酸化マグネシウム等が挙げられる。
【００６２】
その他の化合物としては、酸化物系セラミックス、窒化物系セラミックス、粘土鉱物、シリコンカーバイド、炭酸カルシウム、チタン酸バリウム、アスベスト、ゼオライト、ケイ酸カルシウム、ケイ酸マグネシウム、ケイ藻土、ケイ砂、ガラス繊維等が挙げられる。酸化物系セラミックスとしては、シリカ、チタニア、ジルコニア、マグネシア、セリア、イットリア、酸化亜鉛、酸化鉄等が挙げられる。窒化物系セラミックスとしては、窒化ケイ素、窒化チタン、窒化ホウ素等が挙げられる。粘土鉱物としては、タルク、モンモリロナイト、セリサイト、マイカ、アメサイト、ベントナイト等が挙げられる。これらは単独で用いても良いし、複数を併用してもよい。
【００６３】
上記の中でも、電気化学的安定性及び耐熱特性の観点から、酸化アルミニウム、水酸化酸化アルミニウム、ケイ酸アルミニウムが好ましい。酸化アルミニウムの具体例としては、アルミナが挙げられる。水酸化酸化アルミニウムの具体例としては、ベーマイトが挙げられる。ケイ酸アルミニウムの具体例としては、カオリナイト、ディカイト、ナクライト、ハロイサイト、パイロフィライトが挙げられる。
【００６４】
前記酸化アルミニウムとしては、電気化学的安定性の観点から、アルミナがより好ましい。多孔層を構成する無機フィラーとして、アルミナを主成分とする粒子を採用することで、高い透過性を維持しながら、非常に軽量な多孔層を実現できる上に、より薄い多孔層厚でも多孔膜の高温での熱収縮が抑制され、優れた耐熱性を発現する傾向にある。アルミナには、α−アルミナ、β−アルミナ、γ−アルミナ、θ−アルミナ等、多くの結晶形態が存在するが、いずれも好適に使用することができる。この中でα−アルミナが熱的・化学的にも安定なので最も好ましい。
【００６５】
前記水酸化酸化アルミニウムとしては、リチウムデンドライトの発生に起因する内部短絡を防止する観点から、ベーマイトがより好ましい。多孔層を構成する無機フィラーとして、ベーマイトを主成分とする粒子を採用することで、高い透過性を維持しながら、非常に軽量な多孔層を実現できる上に、より薄い多孔層厚でも多孔膜の高温での熱収縮が抑制され、優れた耐熱性を発現する傾向にある。電気化学素子の特性に悪影響を与えるイオン性の不純物を低減できる合成ベーマイトがさらに好ましい。
【００６６】
前記ケイ酸アルミニウムの中では、カオリン鉱物で主に構成されているカオリナイト（以下、カオリンともいう）が軽量性及び透気度の観点から好ましい。カオリンには湿式カオリン及びこれを焼成処理した焼成カオリンがあるが、焼成カオリンは焼成処理の際に結晶水が放出されるのに加え、不純物が除去されるので、電気化学的安定性の点で特に好ましい。多孔層を構成する無機フィラーとして、焼成カオリンを主成分とする粒子を採用することで、高い透過性を維持しながら、非常に軽量な多孔層を実現できる上に、より薄い多孔層厚でも多孔膜の高温での熱収縮が抑制され、優れた耐熱性を発現する傾向にある。
【００６７】
前記無機フィラーの平均粒径は、０．５μｍ以上２．５μｍ以下であることが好ましく、０．５μｍ以上２．０μｍ以下であることがより好ましく、０．５μｍ以上１．５μｍ以下であることが更に好ましい。無機フィラーの平均粒径を上記範囲に調整することは、短絡時の安全性をさらに向上させるという観点から好ましい。
【００６８】
無機フィラーの粒度分布としては、最小粒径は０．０２μｍ以上であることが好ましく、０．０５μｍ以上がより好ましく、０．１μｍ以上がさらに好ましい。最大粒径は２０μｍ以下が好ましく、１０μｍ以下がより好ましく、７μｍ以下が更に好ましい。また、最大粒径／平均粒径の比率は、５０以下が好ましく、３０以下がより好ましく、２０以下が更に好ましい。無機フィラーの粒度分布を上記範囲に調整することは、高温での熱収縮を抑制する観点から好ましい。また、最大粒径と最小粒径の間に複数の粒径ピークを有してもよい。なお、無機フィラーの粒度分布を調整する方法としては、例えば、ボールミル・ビーズミル・ジェットミル等を用いて無機フィラーを粉砕し、所望の粒度分布に調整する方法、複数の粒径分布のフィラーを調整後ブレンドする方法等を挙げることができる。
【００６９】
無機フィラーの形状としては、板状、鱗片状、多面体、針状、柱状、球状、紡錘状、塊状等が挙げられ、上記形状を有する無機フィラーを複数種組み合わせて用いてもよい。これらの中でも、透過性向上の観点からは、板状、鱗片状、多面体が好ましい。
【００７０】
前記無機フィラーが、前記多孔層中に占める割合としては、透過性、耐熱性、後述される多孔層の動摩擦係数等の観点から適宜決定することができる。上記割合は、５０質量％以上であることが好ましく、より好ましくは７０質量％以上、さらに好ましくは８０質量％以上、特に好ましくは９５質量％以上、最も好ましくは９７質量％以上とすることができる。また、上記割合は１００質量％未満であることが好ましく、より好ましくは９９．９９質量％以下、さらに好ましくは９９．９質量％以下、特に好ましくは９９質量％以下である。
【００７１】
〔バインダ〕
バインダは、多孔層において複数の無機フィラー同士を結び付けたり、多孔層とポリオレフィン樹脂微多孔膜を結び付けたりする材料である。バインダは、例えば、樹脂バインダでよい。
【００７２】
樹脂バインダは、前述した無機フィラーを相互に結着する役割を果たす樹脂である。また、無機フィラーと多孔膜とを相互に結着する役割を果たす樹脂であることが好ましい。樹脂バインダの種類としては、セパレータとしたときにリチウムイオン二次電池の電解液に対して不溶であり、かつリチウムイオン二次電池の使用範囲で電気化学的に安定なものを用いることが好ましい。
【００７３】
樹脂バインダの具体例としては、以下の１）〜７）が挙げられる。
１）ポリオレフィン：例えば、ポリエチレン、ポリプロピレン、エチレンプロピレンラバー、及びこれらの変性体；
２）共役ジエン系重合体：例えば、スチレン−ブタジエン共重合体及びその水素化物、アクリロニトリル−ブタジエン共重合体及びその水素化物、アクリロニトリル−ブタジエン−スチレン共重合体及びその水素化物；
３）アクリル系重合体：例えば、メタクリル酸エステル−アクリル酸エステル共重合体、スチレン−アクリル酸エステル共重合体、アクリロニトリル−アクリル酸エステル共重合体；
４）ポリビニルアルコール系樹脂：例えば、ポリビニルアルコール、ポリ酢酸ビニル；
５）含フッ素樹脂：例えば、ポリフッ化ビニリデン、ポリテトラフルオロエチレン、フッ化ビニリデン−ヘキサフルオロプロピレン−テトラフルオロエチレン共重合体、エチレン−テトラフルオロエチレン共重合体；
６）セルロース誘導体：例えば、エチルセルロース、メチルセルロース、ヒドロキシエチルセルロース、カルボキシメチルセルロース；
７）融点及び／又はガラス転移温度が１８０℃以上の樹脂あるいは融点を有しないが分解温度が２００℃以上のポリマー：例えば、ポリフェニレンエーテル、ポリスルホン、ポリエーテルスルホン、ポリフェニレンスルフィド、ポリエーテルイミド、ポリアミドイミド、ポリアミド、ポリエステル。
【００７４】
短絡時の安全性をさらに向上させるという観点からは、３）アクリル系重合体、５）含フッ素樹脂、及び７）ポリマーとしてのポリアミドが好ましい。ポリアミドとしては、耐久性の観点から全芳香族ポリアミド、中でもポリメタフェニレンイソフタルアミドが好適である。
【００７５】
樹脂バインダと電極との適合性の観点からは上記２）共役ジエン系重合体が好ましく、耐電圧性の観点からは上記３）アクリル系重合体及び５）含フッ素樹脂が好ましい。
【００７６】
上記２）共役ジエン系重合体は、共役ジエン化合物を単量体単位として含む重合体である。
【００７７】
上記共役ジエン化合物としては、例えば、１，３−ブタジエン、２−メチル−１，３−ブタジエン、２，３−ジメチル−１，３−ブタジエン、２−クロル−１，３−ブタジエン、置換直鎖共役ペンタジエン類、置換及び側鎖共役ヘキサジエン類等が挙げられ、これらは１種を単独で用いても、２種以上を併用してもよい。中でも、特に１，３−ブタジエンが好ましい。
【００７８】
上記３）アクリル系重合体は、（メタ）アクリル系化合物を単量体単位として含む重合体である。上記（メタ）アクリル系化合物とは、（メタ）アクリル酸および（メタ）アクリル酸エステルから成る群から選ばれる少なくとも一つを示す。
【００７９】
上記３）アクリル系重合体に用いられる（メタ）アクリル酸としては、例えば、アクリル酸、メタクリル酸を挙げることができる。
【００８０】
上記３）アクリル系重合体に用いられる（メタ）アクリル酸エステルとしては、例えば、（メタ）アクリル酸アルキルエステル、例えば、メチルアクリレート、メチルメタクリレート、エチルアクリレート、エチルメタクリレート、ブチルアクリレート、ブチルメタクリレート、２−エチルヘキシルアクリレート、２−エチルヘキシルアメタクリレート；エポキシ基含有（メタ）アクリル酸エステル、例えば、グリシジルアクリレート、グリシジルメタクリレート；が挙げられ、これらは１種を単独で用いても、２種以上を併用してもよい。上記の中でも、特に２−エチルヘキシルアクリレート（ＥＨＡ）、ブチルアクリレート（ＢＡ）が好ましい。
【００８１】
アクリル系重合体は、衝突試験での安全性の観点から、ＥＨＡ又はＢＡを主な構成単位として含むポリマーであることが好ましい。主な構成単位とは、ポリマーを形成するための全原料に対して４０モル％以上を占めるモノマーと対応するポリマー部分をいう。
【００８２】
アクリル系重合体は、衝突試験での安全性を向上させる観点から、ＥＨＡ−ＢＡコポリマー、及び／又はＥＨＡが主な構成単位であるポリマーとＢＡが主な構成単位であるポリマーの混合物を含むことが好ましく、より好ましくは、ＥＨＡが主な構成単位であるポリマーとＢＡが主な構成単位であるポリマーの混合物である。ＥＨＡ−ＢＡコポリマーの場合、共重合時の混合比率（ＥＨＡ：ＢＡの質量比）が１：９９〜９９：１であることが好ましく、より好ましくは５０：５０〜９５：５、さらに好ましくは７０：３０〜９０：１０である。ＥＨＡを用いることで、無機フィラーとポリオレフィン樹脂の接着性を向上させ、ポリオレフィン樹脂の熱収縮を抑制する効果があり、ＢＡを用いることで多孔層に柔軟性が付与され、同じく熱収縮を抑制する効果がある。ＥＨＡが主な構成単位であるポリマーとＢＡが主な構成単位であるポリマーの混合物の場合、両者の質量混合比は、１：９９〜９９：１の範囲内でよい。
【００８３】
上記２）共役ジエン系重合体および３）アクリル系重合体は、これらと共重合可能な他の単量体をも共重合させて得られるものであってもよい。用いられる共重合可能な他の単量体としては、例えば、不飽和カルボン酸アルキルエステル、芳香族ビニル系単量体、シアン化ビニル系単量体、ヒドロキシアルキル基を含有する不飽和単量体、不飽和カルボン酸アミド単量体、クロトン酸、マレイン酸、マレイン酸無水物、フマール酸、イタコン酸等が挙げられ、これらは１種を単独で用いても、２種以上を併用してもよい。上記の中でも、特に不飽和カルボン酸アルキルエステル単量体が好ましい。不飽和カルボン酸アルキルエステル単量体としては、ジメチルフマレート、ジエチルフマレート、ジメチルマレエート、ジエチルマレエート、ジメチルイタコネート、モノメチルフマレート、モノエチルフマレート等が挙げられ、これらは１種を単独で用いても、２種以上を併用してもよい。
【００８４】
なお、上記２）共役ジエン系重合体は、他の単量体として上記（メタ）アクリル系化合物を共重合させて得られるものであってもよい。
【００８５】
〔多孔層の詳細〕
多孔層の厚みは、耐熱性及び絶縁性を向上させる観点から１μｍ以上であることが好ましく、より好ましくは１．０μｍ以上、さらに好ましくは１．２μｍ以上、よりさらに好ましくは１．５μｍ以上、特に好ましくは１．８μｍ以上、最も好ましくは２．０μｍ以上である。また、電池の高容量化と透過性を向上させる観点から５０μｍ以下であることが好ましく、より好ましくは２０μｍ以下、さらに好ましくは１０μｍ以下、特に好ましくは７μｍ以下である。
【００８６】
多孔層における無機フィラーの充填率としては、軽量性及び高透過性の観点から、９５体積％以下が好ましく、８０体積％以下がより好ましく、７０体積％以下がさらに好ましく、６０体積％以下が特に好ましい。熱収縮抑制及びデンドライト抑制の観点から、下限は２０体積％以上が好ましく、３０体積％以上がより好ましく、４０体積％以上が更に好ましい。無機フィラーの充填率は、多孔層の層厚、並びに無機フィラーの重量及び比重から算出することができる。
【００８７】
多孔層は、ポリオレフィン微多孔膜の片面にのみ形成しても、両面に形成してもよい。
【００８８】
多孔層の形成方法としては、例えば、ポリオレフィン樹脂を主成分とする多孔膜の少なくとも片面に、無機フィラーと樹脂バインダとを含む塗布液を塗布して多孔層を形成する方法を挙げることができる。
【００８９】
塗布液中の樹脂バインダの形態としては、水に溶解または分散した水系溶液であっても、一般的な有機媒体に溶解または分散した有機媒体系溶液であってもよいが、樹脂製ラテックスが好ましい。「樹脂製ラテックス」とは樹脂が媒体に分散した状態のものを示す。樹脂製ラテックスをバインダとして用いた場合、無機フィラーとバインダとを含む多孔層をポリオレフィン微多孔膜の少なくとも片面に積層した際、イオン透過性が低下し難く、高出力特性が得られ易い。加えて異常発熱時の温度上昇が速い場合においても、円滑なシャットダウン特性を示し、高い安全性が得られ易い。
【００９０】
塗布液を形成するときに、無機フィラーの使用量に対する樹脂バインダの使用量は、限定されるものではないが、後述される通り、セパレータ形成後の多孔層の動摩擦係数を０．１〜０．６の範囲内に調整することができる程度の量であることが好ましい。
【００９１】
樹脂製ラテックスバインダの平均粒径は、５０〜１，０００ｎｍであることが好ましく、より好ましくは６０〜５００ｎｍ、更に好ましくは８０〜２５０ｎｍである。平均粒径が５０ｎｍ以上である場合、無機フィラーとバインダとを含む多孔層をポリオレフィン多孔膜の少なくとも片面に積層した際、良好な結着性を発現し、セパレータとした場合に熱収縮が良好となり安全性に優れる傾向にある。平均粒径が１，０００ｎｍ以下である場合、イオン透過性が低下し難く、高出力特性が得られ易い。加えて異常発熱時の温度上昇が速い場合においても、円滑なシャットダウン特性を示し、高い安全性が得られ易い。平均粒径は、樹脂バインダを製造する際の重合時間、重合温度、原料組成比、原料投入順序、ｐＨ、撹拌速度等を調整することで制御することが可能である。
【００９２】
塗布液の媒体としては、前記無機フィラー、及び前記樹脂バインダを均一かつ安定に分散または溶解できるものが好ましく、例えば、Ｎ−メチルピロリドン、Ｎ，Ｎ−ジメチルホルムアミド、Ｎ，Ｎ−ジメチルアセトアミド、水、エタノール、トルエン、熱キシレン、塩化メチレン、ヘキサン等が挙げられる。
【００９３】
塗布液には、分散安定化又は塗工性の向上、さらに多孔層の表面部の接触角の調整のために、界面活性剤等の分散剤；増粘剤；湿潤剤；消泡剤；酸、アルカリを含むＰＨ調整剤等の各種添加剤を加えてもよい。これら添加剤の総添加量は、無機フィラー１００重量部に対して、その有効成分（添加剤が溶媒に溶解している場合は溶解している添加剤成分の重量）は２０重量部以下が好ましく、より好ましくは１０重量部以下、さらに好ましくは５重量部以下である。
【００９４】
分散剤又は添加剤については、アニオン性界面活性剤として、例えば、高級脂肪酸塩、アルキルスルホン酸塩、アルファオレフィンスルホン酸塩、アルカンスルホン酸塩、アルキルベンゼンスルホン酸塩、スルホコハク酸エステル塩、アルキル硫酸エステル塩、アルキルエーテル硫酸エステル塩、アルキルリン酸エステル塩、アルキルエーテルリン酸エステル塩、アルキルエーテルカルボン酸塩、アルファスルホ脂肪酸メチルエステル塩、メチルタウリン酸塩などがある。ノニオン界面活性剤としては、例えば、グリセリン脂肪酸エステル、ポリグリセリン脂肪酸エステル、ショ糖脂肪酸エステル、ソルビタン脂肪酸エステル、ポリオキシエチレンソルビタン脂肪酸エステル、ポリオキシエチレンアルキルエーテル、ポリオキシエチレンアルキルフェニルエーテル、ポリオキシエチレン脂肪酸エステル、脂肪酸アルカノールアミド、アルキルグルコシドなどがある。両性界面活性剤としては、例えば、アルキルベタイン、脂肪酸アミドプロピルベタイン、アルキルアミンオキシドなどがある。カチオン性界面活性剤としては、例えば、アルキルトリメチルアンモニウム塩、ジアルキルジメチルアンモニウム塩、アルキルジメチルベンジルアンモニウム塩、アルキルピリジニウム塩などがある。その他、フッ素系界面活性剤やセルロース誘導体、ポリカルボン酸塩、ポリスチレンスルホン酸塩などの高分子界面活性剤がある。
【００９５】
無機フィラーと樹脂バインダとを、塗布液の媒体に分散または溶解させる方法については、塗布工程に必要な塗布液の分散特性を実現できる方法であれば特に限定はない。例えば、ボールミル、ビーズミル、遊星ボールミル、振動ボールミル、サンドミル、コロイドミル、アトライター、ロールミル、高速インペラー分散、ディスパーザー、ホモジナイザー、高速衝撃ミル、超音波分散、撹拌羽根等による機械撹拌等が挙げられる。
【００９６】
塗布液を微多孔膜に塗布する方法については、必要とする層厚又は塗布面積を実現できる方法であれば特に限定はなく、例えば、グラビアコーター法、小径グラビアコーター法、リバースロールコーター法、トランスファロールコーター法、キスコーター法、ディップコーター法、ナイフコーター法、エアドクタコーター法、ブレードコーター法、ロッドコーター法、スクイズコーター法、キャストコーター法、ダイコーター法、スクリーン印刷法、スプレー塗布法等が挙げられる。
【００９７】
さらに、塗布液の塗布に先立ち、微多孔膜表面に表面処理を施すと、塗布液を塗布し易くなると共に、塗布後の無機フィラー含有多孔層と微多孔膜表面との接着性が向上するため好ましい。表面処理の方法は、多孔膜の多孔質構造を著しく損なわない方法であれば特に限定はなく、例えば、コロナ放電処理法、プラズマ放電処理法、機械的粗面化法、溶剤処理法、酸処理法、紫外線酸化法等が挙げられる。
【００９８】
塗布後に塗布膜から媒体を除去する方法については、微多孔膜に悪影響を及ぼさない方法であれば特に限定はなく、例えば、微多孔膜を固定しながらその融点以下の温度にて乾燥する方法、低温で減圧乾燥する方法、抽出乾燥等が挙げられる。また電池特性に著しく影響を及ぼさない範囲においては溶媒を一部残存させても構わない。微多孔膜及び多孔層を積層した多孔膜のＭＤ方向の収縮応力を制御する観点から、乾燥温度、巻取り張力等は適宜調整することが好ましい。
【００９９】
非水系電解液用セパレータは、電極との密着性およびハンドリング性の向上の観点から、多孔層を形成した後のポリオレフィン微多孔膜上の少なくとも一方の表面の、少なくとも一部を被覆する接着性樹脂層を有しても良い。さらに、ハンドリング性の観点から、接着性樹脂層は、ポリオレフィン微多孔膜上に接着性樹脂を含む部分と接着性樹脂を含まない部分とが存在する層であることが好ましい。
【０１００】
接着性樹脂層は、ガラス転移温度を少なくとも２つ有する接着性樹脂を含むことが望ましい。また、接着性樹脂層の複数のガラス転移温度のうち、少なくとも一つは２０℃未満の領域に存在し、少なくとも一つは２０℃以上の領域に存在することが望ましい。さらに、セパレータと電極との密着性向上の観点では、接着性樹脂のガラス転移温度のうち少なくとも一つが２０℃未満の領域に存在することが望ましく、セパレータ表面のべたつきなどのハンドリング性の観点では、ガラス転移温度のうち少なくとも一つが２０℃以上の領域に存在することが望ましい。
【０１０１】
本実施の形態で使用される接着性樹脂は、特に限定されないが、例えば、ポリエチレン、ポリプロピレン、α−ポリオレフィン等のポリオレフィン樹脂；ポリフッ化ビニリデン、ポリテトラフルオロエチレン等の含フッ素樹脂とこれらを含むコポリマー；ブタジエン、イソプレンなどの共役ジエンをモノマー単位として含むジエン系ポリマー又はこれらを含むコポリマー及びその水素化物；アクリル酸エステル、メタアクリル酸エステルなどをモノマー単位として含むアクリル系ポリマー又はこれらを含むコポリマー及びその水素化物；エチレンプロピレンラバー、ポリビニルアルコール、ポリ酢酸ビニル等のゴム類；エチルセルロース、メチルセルロース、ヒドロキシエチルセルロース、カルボキシメチルセルロース等のセルロース誘導体；ポリフェニレンエーテル、ポリスルホン、ポリエーテルスルホン、ポリフェニレンスルフィド、ポリエーテルイミド、ポリアミドイミド、ポリアミド、ポリエステル等の融点及び／又はガラス転移温度が１８０℃以上の樹脂及びこれらの混合物等が挙げられる。また、熱可塑性ポリマーを合成する際に使用するモノマーとして、ヒドロキシル基、スルホン酸基、カルボキシル基、アミド基、又はシアノ基を有するモノマーを用いることもできる。
【０１０２】
［電池用セパレータの詳細］
本発明の電池用セパレータについて説明する。本発明のセパレータは、微多孔膜の少なくとも片面に、無機フィラーと樹脂バインダとを含む多孔層を備える電池用セパレータである。上記セパレータは、耐熱性に優れ、衝突試験安全性にも優れているので、電池の中で正極と負極を隔離する電池用セパレータに適している。
【０１０３】
本発明のセパレータの最終的な膜厚は、２μｍ以上２００μｍ以下であることが好ましく、より好ましくは５μｍ以上１００μｍ以下、さらに好ましくは７μｍ以上３０μｍ以下である。膜厚が２μｍ以上であると機械強度が十分となる傾向にあり、また、２００μｍ以下であるとセパレータの占有体積が減るため、電池の高容量化の点において有利となる傾向にある。
【０１０４】
本発明のセパレータの透気度は、５０〜４００ｓｅｃ／１００ｃｃであることが好ましく、より好ましくは１００〜３００ｓｅｃ／１００ｃｃ、さらに好ましくは１５０〜２５０ｓｅｃ／１００ｃｃである。５０ｓｅｃ／１００ｃｃ以上の透気度であれば適度な機械強度を有し、４００ｓｅｃ／１００ｃｃの透気度であれば透過性の観点から電池特性が向上するので好ましい。
【０１０５】
本発明のセパレータは、衝突試験時の安全性を向上させるという観点から、１４０℃における熱収縮率が、５．０％未満であることが好ましく、より好ましくは０％以上４．５％以下、さらに好ましくは０％以上４．０％以下である。ここで、セパレータの熱収縮率としては、ＭＤ熱収縮率およびＴＤ熱収縮率の両者のうち、大きい方の値を用いる。１４０℃における熱収縮率の測定方法は実施例の項目において後述する。熱収縮率が５．０%以上であると、衝突試験時で短絡によって熱がかかった際に外力がかかっている箇所以外での短絡が発生し、電池全体の温度があがってしまい、発煙・発火が起こる。セパレータの熱収縮率の調整は、上述した微多孔膜の延伸操作と熱処理を適宜組み合わせることにより行うことができる。
【０１０６】
本発明のセパレータの熱処理前、具体的にはセパレータの加熱前の引張破断伸度については、衝突試験時の安全性をさらに向上させるという観点から、機械方向（ＭＤ）引張破断伸度及び／又は幅方向（ＴＤ）引張破断伸度が、８０％〜２００％であることが好ましく、より好ましくはＴＤ引張破断伸度が、８０％〜２００％であり、さらに好ましくはＴＤ引張破断伸度が９０％以上１５０％以下である。引張破断伸度が８０％以上であれば、デバイスの変形に対してセパレータが追随し、短絡が起こり難くなる。一般的に捲回体は機械方向に巻かれているため、変形に対しては幅方向の伸びがより重要である。
【０１０７】
セパレータのＭＤ引張破断伸度とＴＤ引張破断伸度は、後述する測定法で測定することができる。セパレータのＭＤ引張破断伸度及びＴＤ引張破断伸度は、微多孔膜を形成するときの延伸条件及び／又は緩和条件に応じて調整されることができる。
【０１０８】
本発明のセパレータにおいては、衝突試験時の安全性をさらに向上させるという観点から、１４０℃で１時間の熱処理を行った後の引張破断伸度については、機械方向（ＭＤ）引張破断伸度及び／又は幅方向（ＴＤ）引張破断伸度が、０．２％〜８０％であり、好ましくは１４０℃で１時間の熱処理を行った後の幅方向（ＴＤ）引張伸度が０．２％〜８０％であり、より好ましくは１４０℃で１時間の熱処理を行った後の幅方向（ＴＤ）引張伸度が０．２％〜６５％である。
【０１０９】
ポリオレフィン微多孔膜の少なくとも片面に設けられた多孔層の表面の水に対する接触角Θは、衝突試験時の安全性をさらに向上させるという観点から、７０°≦Θ≦１２０°であることが好ましく、より好ましくは９０°≦Θ≦１１０°である。接触角が７０°未満であると親水性が高いために、高温時にポリオレフィン樹脂が多孔層内部に入り難く、衝突安全性が担保されず、接触角が１２０°以上であると、塗布液での分散性が低下し、塗工工程上で不良が発生しやすくなる。
【０１１０】
セパレータの多孔層の表面の水に対する接触角は、後述する測定方法で測定することが出来る。接触角の調整は前述のバインダ、分散剤、添加剤等を選定することにより行うことができる。
【０１１１】
［電池］
本実施形態に係るセパレータを介して複数の電極と重ねることにより、セパレータと電極とが積層している積層体を得ることができる。得られた積層体又は積層体を捲回することにより得られる捲回体は、非水電解液電池の製造に使用されることができる。
【０１１２】
積層体の製造方法は、特に限定されないが、例えば、本実施形態に係るセパレータと電極とを重ね、必要に応じて加熱及び／又はプレスする工程を含んでよい。加熱及び／又はプレスは、電極とセパレータとを重ねる際に行われることができる。電極とセパレータとを重ねた後に円又は扁平な渦巻き状に捲回して得られる捲回体に対して、加熱及び／又はプレスを行ってもよい。積層体の加熱及びプレス工程は、積層体の作製後に行われ、積層体を外装体内に収納して外装体に電解液を注入した後に行われてもよい。
【０１１３】
本実施形態に係る非水電解液電池は、円筒缶、パウチ型ケース等の外装体内に、上記で説明された積層体、又は積層体が捲回されている捲回体を非水電解液とともに備える。
【０１１４】
非水電解液電池が二次電池である場合には、正極集電体と正極活物質層から成る正極積層体の端部に正極端子を溶接し、かつ負極集電体と負極活物質層から成る負極積層体の端部に負極端子を溶接することによって、端子付き正極積層体及び端子付き負極積層体を含む二次電池の充放電を行うことができる。
【０１１５】
さらに、端子付き正極積層体と端子付き負極積層体をセパレータを介して積層し、所望により捲回して、得られた積層体又は捲回体を外装体に収納し、外装体に非水電解液を注入し、外装体を封口することによって、二次電池を得ることができる。
【０１１６】
本実施形態に係るセパレータを用いて非水電解液二次電池を製造する場合には、既知の正極、負極及び非水電解液を使用してよい。
【０１１７】
正極材料としては、特に限定されないが、例えば、ＬｉＣｏＯ２、ＬｉＮｉＯ２、スピネル型ＬｉＭｎＯ４、オリビン型ＬｉＦｅＰＯ４等のリチウム含有複合酸化物等が挙げられる。
【０１１８】
負極材料としては、特に限定されないが、例えば、黒鉛質、難黒鉛化炭素質、易黒鉛化炭素質、複合炭素体等の炭素材料；シリコン、スズ、金属リチウム、各種の合金材料等が挙げられる。
【０１１９】
非水電解液としては、特に限定されないが、電解質を有機溶媒に溶解した電解液を用いることができる。有機溶媒としては、例えば、プロピレンカーボネート、エチレンカーボネート、ジメチルカーボネート、ジエチルカーボネート、エチルメチルカーボネート等が挙げられる。電解質としては、例えば、ＬｉＣｌＯ４、ＬｉＢＦ４、ＬｉＰＦ６等のリチウム塩が挙げられる。
【０１２０】
本実施形態に係るセパレータを用いた電池は、衝突試験に優れる。衝突試験は、電池の安全評価の一つであり、実施例の項目において詳述される。ここで、この衝突試験において良好な評価を得るには、電池の変形の初期においては膜が破断し難く、ひとたび短絡が始まってからはセパレータを破断させて大きな短絡面積でリークさせることが重要である。
【０１２１】
なお、上述した各種物性の測定値は、特に断りの無い限り、後述する実施例における測定法に準じて測定される値である。
【実施例】
【０１２２】
実施例及び比較例を挙げて本発明の形態をより具体的に説明するが、本発明はその要旨を超えない限り、以下の実施例に限定されるものではない。なお、実施例中の物性等は以下の方法により測定した。微多孔膜の粘度平均分子量、膜厚、重量、気孔率、メルトインデックス及び膜密度を測定する際、多孔層を有している場合には、４０質量％のエタノール中で１０ｍｉｎ以上含浸させた後、６０℃で１時間以上乾燥することで、多孔層中のバインダを溶出させ、多孔層を除去してから測定した。熱収縮率、突刺強度、接触角、引張破断伸度及び透気度は、多孔層を含むセパレータの状態で測定した。また、多孔層の形成を予定していない単なる微多孔膜については、微多孔膜のままで各種の測定を行うことができる。
【０１２３】
（１）粘度平均分子量（Ｍｖ）
ＡＳＴＭ−Ｄ４０２０に準拠して、デカリン溶媒中における１３５℃での極限粘度［η］（ｄｌ／ｇ）を求めた。
ポリエチレンのＭｖは、次式により算出した。
［η］＝６．７７×１０−４Ｍｖ０．６７
ポリプロピレンのＭｖは、次式により算出した。
［η］＝１．１０×１０−４Ｍｖ０．８０
【０１２４】
（２）膜厚（μｍ）
東洋精機（株）社製の微小測厚器、ＫＢＭ（商標）を用いて、室温２３±２℃でＰＯ微多孔膜又は多孔層の膜厚を測定した。
【０１２５】
（３）透気度（ｓｅｃ／１００ｃｃ）
ＪＩＳ  Ｐ−８１１７に準拠した透気抵抗度を透気度とした。多孔層を含むセパレータの透気度及びＰＯ微多孔膜の透気度の測定は、ガーレー式透気度計（東洋精器（株）社製、Ｇ−Ｂ２（商標））を用いて行った。
【０１２６】
（４）突刺強度（ｇｆ）
ハンディー圧縮試験器「ＫＥＳ−Ｇ５」（カトーテック社製）を用いて、針先端の曲率半径０．５ｍｍ、突刺速度２ｍｍ／秒の条件下で突刺試験を行うことで、サンプルの突刺強度を測定した。
【０１２７】
（５）セパレータの熱収縮率測定
セパレータをＭＤ方向に１００ｍｍ、ＴＤ方向に１００ｍｍに切り取り、１４０℃のオーブン中に１時間静置した。このとき、温風が直接サンプルに当たらないよう、サンプルを２枚の紙に挟んだ。サンプルをオーブンから取り出し冷却した後、長さ（ｍｍ）を測定し、以下の式にて熱収縮率を算出した。測定はＭＤ方向、ＴＤ方向で行い、数値の大きい方を熱収縮率とした。
熱収縮率（％）＝｛（１００−加熱後の長さ）／１００｝×１００
【０１２８】
（６）セパレータのＭＤ引張破断伸度及びＴＤ引張破断伸度の測定
ＪＩＳ  Ｋ７１２７に準拠し、２５℃、湿度５０％の条件下、島津製作所製の引張試験機、オートグラフＡＧ−Ａ型（商標）を用いて、ＭＤ及びＴＤサンプル（形状；幅１０ｍｍ×長さ１００ｍｍ）について測定した。また、サンプルはチャック間を５０ｍｍとした。引張破断伸度（％）は、破断に至るまでの伸び量（ｍｍ）をチャック間距離（５０ｍｍ）で除して、１００を乗じることにより求めた。
また、１４０℃のオーブン中に２枚の紙に挟まれた状態で１時間静置され、その後に取り出されて冷却されたセパレータサンプルを用いたこと以外は上記と同様に、１４０℃での熱処理後のＭＤ及びＴＤ引張破断伸度を測定した。
【０１２９】
（７）接触角測定
多孔層の表面の水に対する接触角Θは、株式会社協和界面化学製の接触角計（型式「ＤＣＡ−ＶＭ型」）を用い、ＪＩＳ  Ｒ３２５７（１９９９）に準じて、２５℃、湿度５０％の条件下、微多孔膜と多孔層の表面にイオン交換水４μＬを滴下し、１００ｍｓ後の接触角を測定した。
【０１３０】
（８）メルトインデックス（ＭＩ）
ポレオレフィン微多孔膜を２００℃、１ＭＰａで１分間熱プレスを行い、孔を潰した樹脂を作成する。その樹脂のＭＩをＪＩＳ−Ｋ７２１０に準じて、温度１９０℃、荷重２１．６ｋｇで測定した。
【０１３１】
（９）衝突試験
ａ．正極の作製
正極活物質としてニッケル、マンガン、コバルト複合酸化物（ＮＭＣ）（Ｎｉ：Ｍｎ：Ｃｏ＝１：１：１（元素比）、密度４．７０ｇ／ｃｍ３、容量密度１７５ｍＡｈ／ｇ）を９０．４質量％、導電助材としてグラファイト粉末（ＫＳ６）（密度２．２６ｇ／ｃｍ３、数平均粒子径６．５μｍ）を１．６質量％及びアセチレンブラック粉末（ＡＢ）（密度１．９５ｇ／ｃｍ３、数平均粒子径４８ｎｍ）を３．８質量％、並びにバインダとしてポリフッ化ビニリデン（ＰＶＤＦ）（密度１．７５ｇ／ｃｍ３）を４．２質量％の比率で混合し、これらをＮ−メチルピロリドン（ＮＭＰ）中に分散させてスラリーを調製した。このスラリーを、正極集電体となる厚さ２０μｍのアルミニウム箔の片面にダイコーターを用いて塗布し、１３０℃において３分間乾燥した後、ロールプレス機を用いて圧延した。圧延後のものを５７．０ｍｍ幅にスリットして正極を得た。この時の正極活物質塗布量は１０９ｇ／ｍ２であった。
【０１３２】
ｂ．負極の作製
負極活物質としてグラファイト粉末Ａ（密度２．２３ｇ／ｃｍ３、数平均粒子径１２．７μｍ）を８７．６質量％及びグラファイト粉末Ｂ（密度２．２７ｇ／ｃｍ３、数平均粒子径６．５μｍ）を９．７質量％、並びにバインダとしてカルボキシメチルセルロースのアンモニウム塩１．４質量％（固形分換算）（固形分濃度１．８３質量％水溶液）及びジエンゴム系ラテックス１．７質量％（固形分換算）（固形分濃度４０質量％水溶液）を精製水中に分散させてスラリーを調製した。このスラリーを負極集電体となる厚さ１２μｍの銅箔の片面にダイコーターで塗布し、１２０℃において３分間乾燥した後、ロールプレス機を用いて圧延した。圧延後のものを５８．５ｍｍ幅にスリットして負極を得た。この時の負極活物質塗布量は５．２ｇ／ｍ２であった。
【０１３３】
ｃ．非水電解液の調製
エチレンカーボネート（ＥＣ）とエチルメチルカーボネート（ＥＭＣ）とを体積比１：２で混合した混合溶媒（キシダ化学（株）製Ｌｉｔｈｉｕｍ  Ｂａｔｔｅｒｙ  Ｇｒａｄｅ）に、ＬｉＰＦ６を１ｍｏｌ／Ｌとなるように溶解して、非水電解質である電解液を得た。
【０１３４】
ｄ．電池組立
作製した正極と負極とを、セパレータの両側に重ねて筒状に巻いた捲回体を、ステンレス製の円筒型電池ケース（外装体）に挿入した。次いで、そこに、上記電解液を５ｍＬ注入し、捲回体を電解液に浸漬した後、電池ケースを密閉して非水電解質二次電池を作製した。
【０１３５】
ｅ．衝突試験
図１は、ＵＬ規格１６４２及び／又は２０５４に従う衝突試験の概略図である。
ＵＬ規格１６４２及び／又は２０５４では、試験台上に配置された試料の上に、試料と丸棒（φ＝１５．８ｍｍ）が概ね直交するように、丸棒を置いて、丸棒から６１０±２５ｍｍの高さの位置から、丸棒の上面へ９．１ｋｇ（約２０ポンド）の錘を落すことにより、試料に対する衝撃の影響を観察する。
【０１３６】
図１とＵＬ規格１６４２及び２０５４を参照して、実施例及び比較例における衝突試験の手順を以下に説明する。
２５℃の環境下で、ｅ．で得た非水電解質二次電池を１Ｃの定電流で充電し、４．２Ｖに到達した後、４．２Ｖの定電圧で合計３時間充電した。
次に、２５℃の環境下で、電池を平坦な面に横向きに置き、電池を横切るように、直径１５．８ｍｍのステンレスの丸棒を電池の中央に配置した。電池の中央に配置した丸棒から電池の縦軸方向に対して、直角に衝撃が加わるように、９．１ｋｇの錘を６１±２．５ｃｍの高さから落下させた。その後、電池の外装温度を測定し、かつ電池からのガスの噴出の有無と電池の発火の有無を観察した。なお、電池の外装温度とは、電池の外装体の底側から１ｃｍの位置を熱電対（Ｋ型シールタイプ）で測定した温度である。
以下の基準で、衝突試験を評価した。
◎（最良）：電池外装温度３０℃未満
○（良好）：電池外装温度３０℃以上、８０℃未満
△（可）：電池外装温度８０℃以上、かつガス噴出、発火無し
×（不良）：ガス噴出有り、または発火有り
【０１３７】
［実施例１］
Ｍｖ１５万の共重合ポリエチレン（コモノマー：プロピレン、プロピレン単量体単位含量０．６モル％、密度０．９５、融点１３３℃）３０．０質量部と、Ｍｖ２５万のホモ高密度ポリエチレン３５．０質量部と、Ｍｖ７０万のホモ高密度ポリエチレン３０．０量部と、Ｍｖ４０万のホモポリマーのポリプロピレン５質量部とを、タンブラーブレンダーを用いてドライブレンドした。
【０１３８】
得られたポリマー混合物９９質量部に対して酸化防止剤としてペンタエリスリチル−テトラキス−［３−（３，５−ジ−ｔ−ブチル−４−ヒドロキシフェニル）プロピオネート］を１質量部添加し、再度タンブラーブレンダーを用いてドライブレンドすることにより、ポリマー等混合物を得た。得られたポリマー等混合物は窒素で置換を行った後に、二軸押出機へ窒素雰囲気下でフィーダーにより供給した。また流動パラフィン（３７．７８℃における動粘度７．５９×１０−５ｍ２／ｓ）を押出機シリンダーにプランジャーポンプにより注入した。
【０１３９】
溶融混練し、押し出される全混合物中に占める流動パラフィン量比が６２質量％（樹脂組成物濃度が３８質量％）となるように、フィーダー及びポンプを調整した。溶融混練条件は、設定温度２００℃であり、スクリュー回転数１００ｒｐｍ、吐出量２３０ｋｇ／ｈで行った。
【０１４０】
続いて、溶融混練物を、Ｔ−ダイを経て表面温度２５℃に制御された冷却ロール上に押出しキャストすることにより、厚み１７００μｍのゲルシートを得た。
【０１４１】
次に、同時二軸テンター延伸機に導き、二軸延伸を行った。設定延伸条件は、ＭＤ倍率７．０倍、ＴＤ倍率６．３８倍、設定温度１２３℃とした。次に、塩化メチレン槽に導き、塩化メチレン中に充分に浸漬して流動パラフィンを抽出除去し、その後塩化メチレンを乾燥除去した。
【０１４２】
次に、ＴＤテンターに導き、熱固定を行った。熱固定温度は１２５℃で、ＴＤ最大倍率を１．４７倍、緩和率は１．２７とし、厚さ１５μｍのポリオレフィン樹脂多孔膜を得た。
【０１４３】
ポリオレフィン樹脂多孔膜の表面に、コロナ放電処理（放電量５０Ｗ）を実施した。水酸化酸化アルミニウム（ベーマイト、ブロック状、平均粒径１．０μｍ、比表面積８ｍ２／ｇ）を９５．０質量部とアクリルラテックスとして２−エチルヘキシルアクリレート（ＥＨＡ：固形分濃度４０％、平均粒径１４５ｎｍ、最低成膜温度０℃以下）が主な構成単位であるポリマーおよびブチルアクリレート（ＢＡ：固形分濃度４０％、平均粒径３００ｎｍ、最低成膜温度０℃以下）が主な構成単位であるポリマーの混合物を４．０質量部、並びにポリカルボン酸アンモニウム水溶液（サンノプコ社製  ＳＮディスパーサント５４６８）１．０質量部を１００質量部の水に均一に分散させて塗布液を得て、上記ポリオレフィン樹脂多孔膜の処理表面にグラビアコーターを用いて塗布液を塗布した後、６０℃にて乾燥して水を除去し、多孔膜上に厚さ５μｍの多孔層が形成した、総膜厚２０μｍ、透気度２５０ｓｅｃ／１００ｃｃ、突刺強度４００ｇｆのセパレータ得た。得られたセパレータの評価結果を表１に併記する。
【０１４４】
［実施例２］
Ｍｖ１５万の共重合ポリエチレン（コモノマー：プロピレン、プロピレン単量体単位含量０．６モル％、密度０．９５、融点１３３℃）５０．０質量部と、Ｍｖ２５万のホモ高密度ポリエチレン４５．０質量部と、Ｍｖ４０万のホモポリマーのポリプロピレン５質量部とを、タンブラーブレンダーを用いてドライブレンドした。それ以外は、実施例１の方法に準じた結果、厚さ１９μｍ、透気度１６０ｓｅｃ／１００ｃｃ、突刺強度２７０ｇｆのセパレータを得た。評価結果を表１に併記する。
【０１４５】
［実施例３］
溶融混練条件の吐出量を１４０ｋｇ／ｈとし、Ｔ−ダイを経て表面温度２５℃に制御された冷却ロール上に溶融混練物を押出しキャストすることにより、厚み１０００μｍのゲルシートを得た。それ以外は実施例１の方法に準じた結果、厚さ１４μｍ、透気度１５０ｓｅｃ／１００ｃｃ、突刺強度２４０ｇｆのセパレータを得た。評価結果を表１に併記する。
【０１４６】
［実施例４］
アクリルラテックスとしてＥＨＡが主な構成単位であるポリマーのみ４．０質量部とした以外は実施例１の方法に準じてセパレータを得た。評価結果を表１に併記する。
【０１４７】
［実施例５］
アクリルラテックスとしてＢＡが主な構成単位であるポリマーのみ４．０質量部とした以外は実施例１の方法に準じてセパレータを得た。評価結果を表１に併記する。
【０１４８】
［実施例６］
実施例１とは異なるメーカーの水酸化酸化アルミニウム（ベーマイト、ブロック状、平均粒径１．０μｍ、比表面積１５ｍ２／ｇ）を用いた以外は、実施例１の方法に準じてセパレータを得た。この多孔層の水に対する接触角の大きさは１０５°であった。評価結果を表１に併記する。
【０１４９】
［実施例７］
無機フィラーとして酸化アルミニウム（アルミナ、不定形、平均粒径０．５μｍ、比表面積１５ｍ２／ｇ）を用いた以外は、実施例１の方法に準じてセパレータを得た。この多孔層の水に対する接触角の大きさは１００°であった。評価結果を表１に併記する。
【０１５０】
［実施例８］
アクリルラテックスとしてＥＨＡおよびＢＡの共重合体（固形分濃度４０％、平均粒径１４５ｎｍ、最低成膜温度０℃以下、モノマー比率１：１）を４．０質量部とした以外は実施例１の方法に準じてセパレータを得た。評価結果を表１に併記する。
【０１５１】
［実施例９］
異なるメーカーの水酸化酸化アルミニウム（ベーマイト、板状、平均粒径１．０μｍ、比表面積６ｍ２／ｇ）とし、添加剤としてドデシルベンゼンスルホン酸ナトリウムを０．１質量部加えた以外は実施例１の方法に準じてセパレータを得た。この多孔層の水に対する接触角の大きさは８０°であった。評価結果を表１に併記する。
【０１５２】
［実施例１０］
Ｍｖ１５万の共重合ポリエチレン１０．０質量部と、Ｍｖ２５万のホモ高密度ポリエチレン５５．０質量部と、Ｍｖ７０万のホモ高密度ポリエチレン３０．０量部と、Ｍｖ４０万のホモポリマーのポリプロピレン５質量部とを、タンブラーブレンダーを用いてドライブレンドした。それ以外は、実施例１の方法に準じた結果、厚さ２０μｍ、透気度２５０ｓｅｃ／１００ｃｃ、突刺強度４００ｇｆのセパレータを得た。評価結果を表１に併記する。
【０１５３】
［実施例１１］
Ｍｖ１５万の共重合ポリエチレン２０．０質量部と、Ｍｖ２５万のホモ高密度ポリエチレン４５．０質量部と、Ｍｖ７０万のホモ高密度ポリエチレン３０．０量部と、Ｍｖ４０万のホモポリマーのポリプロピレン５質量部とを、タンブラーブレンダーを用いてドライブレンドした。それ以外は、実施例１の方法に準じた結果、厚さ２０μｍ、透気度２５０ｓｅｃ／１００ｃｃ、突刺強度４２０ｇｆのセパレータを得た。評価結果を表１に併記する。
【０１５４】
［実施例１２］
Ｍｖ１５万の共重合ポリエチレン６５．０質量部と、Ｍｖ７０万のホモ高密度ポリエチレン３０．０量部と、Ｍｖ４０万のホモポリマーのポリプロピレン５質量部とを、タンブラーブレンダーを用いてドライブレンドした。それ以外は、実施例１の方法に準じた結果、厚さ２０μｍ、透気度２５０ｓｅｃ／１００ｃｃ、突刺強度２５０ｇｆのセパレータを得た。評価結果を表１に併記する。
【０１５５】
［実施例１３］
Ｍｖ５万のホモ高密度ポリエチレン３０．０質量部と、Ｍｖ２５万のホモ高密度ポリエチレン３５．０質量部と、Ｍｖ７０万のホモ高密度ポリエチレン３０．０量部と、Ｍｖ４０万のホモポリマーのポリプロピレン５質量部とを、タンブラーブレンダーを用いてドライブレンドした。それ以外は、実施例１の方法に準じた結果、厚さ２０μｍ、透気度２５０ｓｅｃ／１００ｃｃ、突刺強度２５０ｇｆのセパレータを得た。評価結果を表１に併記する。
【０１５６】
［実施例１４］
実施例１とは異なるメーカーの水酸化酸化アルミニウム（ベーマイト、ブロック状、平均粒径０．７μｍ、比表面積８ｍ２／ｇ）を用いた以外は、実施例１の方法に準じてセパレータを得た。この多孔層の水に対する接触角の大きさは８０°であった。評価結果を表１に併記する。
【０１５７】
［実施例１５］
アクリルラテックスとしてＥＨＡが主な構成単位であるポリマーのみ４．０質量部とした以外は実施例１４の方法に準じてセパレータを得た。評価結果を表１に併記する。
【０１５８】
［実施例１６］
接着性樹脂（アクリルポリマー、ガラス転移温度９０℃、平均粒子径３８０ｎｍ、電解液膨潤度２．８）を８０質量部と、異なるガラス転移温度を有する接着性樹脂（アクリルポリマー、ガラス転移温度−６℃、平均粒子径１３２ｎｍ、電解液膨潤度２．５）を２０質量部とを混合し、イオン交換水を加えることで接着性樹脂含有塗布液（接着性樹脂濃度３質量％）調製した。これを実施例１に記載の多孔層を備えるポリオレフィン微多孔膜の表面にグラビアコーターを用いてドット状に塗布した。その後、６０℃にて乾燥して水を除去した。さらに、もう片面も同様にして塗布液を塗工し、乾燥させることにより、接着性樹脂の重量０．２ｇ／ｍ２、表面被覆率３０％、ドットの平均長径５０μｍ、厚さ０．５μｍの接着層を有するセパレータを得た。評価結果を表１に併記する。
【０１５９】
［比較例１］
実施例１とは異なるメーカーの水酸化酸化アルミニウム（ベーマイト、板状、平均粒径１．０μｍ、比表面積６ｍ２／ｇ）とした以外は実施例１の方法に準じてセパレータを得た。この多孔層の水に対する接触角の大きさは６０°であった。評価結果を表１に併記する。
【０１６０】
［比較例２］
Ｍｖ２５万のホモ高密度ポリエチレン７０．０質量部、及びＭｖ７０万のホモ高密度ポリエチレン３０．０量部を、タンブラーブレンダーを用いてドライブレンドした。それ以外は、実施例１の方法に準じた結果、厚さ１９μｍ、透気度２５０ｓｅｃ／１００ｃｃ、突刺強度４００ｇｆのセパレータを得た。評価結果を表１に併記する。
【０１６１】
［比較例３］
Ｍｖ５万のホモ高密度ポリエチレン５０．０質量部と、Ｍｖ２５万のホモ高密度ポリエチレン１８．０質量部と、Ｍｖ７０万のホモ高密度ポリエチレン２５．０量部と、Ｍｖ４０万のホモポリマーのポリプロピレン７質量部とをタンブラーブレンダーを用いてドライブレンドした。それ以外は、実施例１の方法に準じた結果、厚さ２０μｍ、透気度２５０ｓｅｃ／１００ｃｃ、突刺強度２００ｇｆのセパレータを得た。評価結果を表１に併記する。
【０１６２】
［比較例４］
多孔層の厚みを２μｍとした以外は、実施例１の方法に準じてセパレータを得た。評価結果を表１に併記する。
【０１６３】
［比較例５］
実施例１の方法に準じて得たポリオレフィン微多孔膜に多孔層を形成していないセパレータを用いて、各種測定を行った。評価結果を表１に併記する。
【０１６４】
【表１】
2018195564.tif 000003
【図１】
2018195564.tif 000004